МОДИФИЦИРОВАННАЯ ЦЕЛЛЮЛОЗА ИЗ ХИМИЧЕСКОГО КРАФТ-ВОЛОКНА И СПОСОБЫ ЕГО ИЗГОТОВЛЕНИЯ И ИСПОЛЬЗОВАНИЯ

1. Отбеленное крафт-волокно из мягкой древесины, содержащее:
альдегиды в диапазоне от около 1 мэкв/100 г до около 9 мэкв/100 г; карбоксил, по меньшей мере, около 3 мэкв/100 г; и обладающее:
0,5% капиллярной CED (CED - плотность энергии когезионной связи) вязкостью, меньшей приблизительно 10 мПа·с; степенью белизны по ISO, составляющей, по меньшей мере, 88; и средневзвешенной длиной волокна, составляющей, по меньшей мере, около 2 мм.
2. Волокно по п. 1, отличающееся тем, что содержание карбоксила составляет от около 3 мэкв/100 г до около 6 мэкв/100 г.
3. Волокно по любому из пп. 1 и 2, отличающееся тем, что оно обладает соотношением общего содержания альдегидов и карбоксила, составляющим в диапазоне от около 0,3 до около 1,5.
4. Волокно по п. 1, отличающееся тем, что оно обладает соотношением общего содержания альдегидов и карбоксила, составляющим в диапазоне от около 0,9 до около 1,6.
5. Волокно по п. 1, отличающееся тем, что его степень белизны по ISO составляет, по меньшей мере, 89 или, по меньшей мере, 90.
6. Волокно по п. 1, отличающееся тем, что его средневзвешенная длина волокна, составляет, по меньшей мере, около 2,3 мм.
7. Волокно по п. 6, отличающееся тем, что оно обладает разрывной длиной при нулевой влажности (абсолютной сухости), большей приблизительно 4 км или большей приблизительно 5 км.
8. Волокно по п. 1, отличающееся тем, что оно обладает степенью помола по канадскому стандарту, составляющей, по меньшей мере, около 690 мл/с или, по меньшей мере, около 700 мл/с.
9. Волокно по п. 1, отличающееся тем, что оно обладает числом Каппа, меньшим приблизительно 1,9.
10. Волокно по п. 1, отличающееся тем, что оно содержит гемицеллюлозу в количестве от около 16% до около 18% или от около 18% до около 25%.
11. Волокно по п. 1, отличающееся тем, что оно содержит кетонные функциональные группы.
12. Волокно по п. 1, отличающееся тем, что оно обладает средневзвешенным индексом извитости, составляющим в диапазоне от около 0,11 до около 0,23 или от около 0,15 до около 0,20.
13. Волокно по п. 1, отличающееся тем, что оно содержит железо в количестве менее 5,5 ч. на милл. (ppm).
14. Волокно по п. 1, отличающееся тем, что средневзвешенная длина волокна больше, по меньшей мере, приблизительно 2,5 мм.
15. Волокно по п. 14, отличающееся тем, что оно обладает разрывной длиной при нулевой влажности (абсолютной сухости), большей приблизительно, 6 км.
16. Волокно по п. 1, отличающееся тем, что оно обладает 0,5% капиллярной CED (CED - плотность энергии когезионной связи) вязкостью, меньшей приблизительно 7 мПа·с.
17. Волокно по п. 16, отличающееся тем, что содержание альдегидов составляет, по меньшей мере, около 2 мэкв/100 г.
18. Волокно по п. 17, отличающееся тем, что оно обладает степенью помола по канадскому стандарту, составляющей, по меньшей мере, около 730 мл/с.
19. Волокно по п. 1, отличающееся тем, что оно обладает 0,5% капиллярной CED (CED - плотность энергии когезионной связи) вязкостью, меньшей приблизительно 4 мПа·с.
20. Волокно по п. 19, отличающееся тем, что содержание альдегидов составляет, по меньшей мере, около 4 мэкв/100 г.
21. Волокно по п. 20, отличающееся тем, что оно обладает медным числом, меньшим приблизительно 3.
22. Волокно по п. 21, отличающееся тем, что оно абсорбирует от около 5 до около 10 ч.на милл. (ppm) аммиака на грамм волокна или от около 7 до около 10 ч.на милл. (ppm) аммиака на грамм волокна.
2
3
3
23. Волокно по п. 22, отличающееся тем, что оно является сжимаемым и может быть сжато при манометрическом давлении около 10 фунт/кв. дюйм (0,7 кг/см) до плотности, составляющей, по меньшей мере, около 0,130 г/см или, по меньшей мере, около 1,50 г/см.